少なくとも、顔料と、スチレンアクリル酸樹脂及び/又はスチレンマレイン酸樹脂と、ペンタエリスリトールと、フッ素を含む界面活性剤と、水とを含有することを特徴とする水性顔料インク組成物。インク組成物全量に対して、前記顔料の含有量が0.1~12質量、前記スチレンアクリル酸樹脂及び/又はスチレンマレイン酸樹脂の含有量が1~10質量、前記ペンタエリスリトールの含有量が1~4質量、前記フッ素を含む界面活性剤の含有量が0.005~0.05質量であることを特徴とする請求項1記載の水性顔料インク組成物。前記顔料が有彩色の有機顔料であることを特徴とする請求項1又は2に記載の水性顔料インク組成物。前記顔料がカーボンブラックであることを特徴とする請求項1~3の何れか一つに記載の水性顔料インク組成物。前記顔料が着色エマルジョンであることを特徴とする請求項1~3の何れか一つに記載の水性顔料インク組成物。インク組成物のpHが7.5~10.0であることを特徴とする請求項1~5の何れか一つに記載の水性顔料インク組成物。本発明は、上記した技術開発の経過及びその課題、現状等に鑑み、これを解消しようとするものであり、水の蒸発を抑制する効果マスキング効果が問題なく発揮され、ペン先等の気-液界面において目視可能な結晶析出が起こらない水性インク組成物を提供することを目的とする。本発明者は、上記従来の課題等に鑑み、鋭意検討した結果、上記したような課題等に対する更なる別のアプローチとして、本願出願人は、水の蒸発を抑制する効果マスキング効果を発揮すると思われる物質が、結晶成長をしてしまう際に、それを阻害するような物質を混入させ、目視可能な大きな結晶の成長を抑制し、かつ、問題なく水の蒸発を抑制する効果マスキング効果を発揮させることを考え、特定の界面活性剤を用いることによって、上記目的が達成されることを見出し、本発明を完成するに至ったものである。すなわち、本発明は、次の1~6に存する。1少なくとも、顔料と、スチレンアクリル酸樹脂及び/又はスチレンマレイン酸樹脂と、ペンタエリスリトールと、フッ素を含む界面活性剤とを含有することを特徴とする水性顔料インク組成物。2インク組成物全量に対して、前記顔料の含有量が0.1~12質量、前記スチレンアクリル酸樹脂及び/又はスチレンマレイン酸樹脂の含有量が1.0~10質量、前記ペンタエリスリトールの含有量が1~4質量、前記フッ素を含む界面活性剤の含有量が0.005~0.05質量であることを特徴とする上記1記載の水性顔料インク組成物。3前記顔料が有彩色の有機顔料であることを特徴とする上記1又は2に記載の水性顔料インク組成物。4前記顔料がカーボンブラックであることを特徴とする上記1又は2の何れか一つに記載の水性顔料インク組成物。5前記顔料が着色エマルジョン顔料であることを特徴とする上記1又は2の何れか一つに記載の水性顔料インク組成物。6インク組成物のpHが7.5~10.0であることを特徴とする上記1~5の何れか一つに記載の水性顔料インク組成物。本発明によれば、ペン先等の気-液界面において目視可能な結晶析出を抑制し、かつ、水の蒸発を抑制する効果マスキング効果に優れた水性顔料インク組成物が提供される。以下に、本発明の実施の形態を詳しく説明する。本発明の水性顔料インク組成物は、少なくとも、顔料と、スチレンアクリル酸樹脂及び/又はスチレンマレイン酸樹脂と、ペンタエリスリトールと、フッ素を含む界面活性剤とを含有することを特徴とするものである。本発明に用いる顔料としては、従来から水性顔料インク組成物に公知の無機系および有機顔料系、顔料を含有した樹脂粒子顔料、樹脂マトリックス中に蛍光染料等を固溶体化した着色エマルジョン顔料、白色系プラスチック顔料、シリカや雲母を基材とし表層に酸化鉄や酸化チタンなどを多層コーティングした顔料等を使用することができる。なお、補色として染料を必要に応じて含有してもよい。より具体的には、顔料が有彩色の有機顔料、カーボンブラック、着色エマルジョン顔料であって、各種製法によるカーボンブラック、アゾ系顔料、縮合アゾ系顔料、フタロシアニン系顔料、アントラキノン系顔料、ペリレン系顔料、ペリノン系顔料、キナクリドン系顔料、ジオキサジン系、チオインジゴ系、イソインドリノン系顔料等である。これらの顔料は、単独で、又は2種以上を混合して用いることができる。これらの顔料の含有量は、インクの描線濃度に応じて適宜増減することが可能であるが、インク組成物全量に対して、0.1~25質量以下、単にという、更に好ましくは、0.1~12質量程度とすることが望ましい。本発明に用いるスチレンアクリル酸樹脂、スチレンマレイン酸樹脂は、固着樹脂として用いるものである。用いることができるスチレンアクリル酸樹脂としては、ジョンクリル52J、ジョンクリル57J、ジョンクリル60J、ジョンクリル61J、ジョンクリル62J以上、BASFジャパン社製、RS-1191、VS-1047、YS-1274以上、星光PMC社製、また、スチレンマレイン酸樹脂としては、アラスター700、アラスター703S以上、荒川化学工業社製、SMA-1440、SMA-2625、SMA-17352以上、川原油化社製などが挙げられる。好ましくは、製造時の取扱い上の理由、インク組成物の経時安定性、及び、ペンタエリスリトールの溶解安定性等の点から、スチレンアクリル酸樹脂の使用が望ましいこれらのスチレンアクリル酸樹脂及び/又はスチレンマレイン酸樹脂の合計含有量は、インク組成物全量に対して、固形分濃度で、0.5~20、好ましくは、1~10とすることが望ましい。この含有量の含有量が0.5未満であると、インク組成物が経時的に不安定、かつ、ペンタエリスリトールの溶存状態も不安定となり、好ましくなく、一方、20を超える場合は、インク組成物の粘度が爆発的に増大し、かつ、ペンタエリスリトールが析出不能となり、好ましくない。本発明で用いるペンタエリスリトールCCH2OH4は、耐乾燥剤として用いるものであり、水性顔料インク組成中に配合してもインキ性能の低下等を招くことなどがないものである。このペンタエリスリトールの含有量は、インク組成物全量に対して、0.3~5、好ましくは、1~4とすることが望ましい。この含有量の含有量が0.3未満であると、耐乾燥剤としての効果が低く、好ましくなく、一方、5を超える場合は、水性顔料インクとしての粘度が高くなりすぎたり、常時結晶の析出が起こり見苦しくなったり、インクの保存安定性に問題が出てくることとなり、好ましくない。本発明に用いるフッ素を含む界面活性剤は、水の蒸発を抑制する効果マスキング効果を発揮する上記ペンタエリスリトールが、結晶成長をしてしまう際に、それを阻害せしめると共に、目視可能な大きな結晶の成長を抑制し、かつ、問題なく水の蒸発を抑制する効果マスキング効果を発揮させるために含有せしめるものである。用いることができるフッ素を含む界面活性剤としては、パーフルオロアルケニルエチレンオキサイド付加物、パーフルオロアルキル基付加物、パーフルオロブタンスルホン酸基付加物など高分子量の重合物を含むものが挙げられる。好ましくは、1分子中に二重結合と分岐したパーフルオロアルケニル構造、例えば、ヘキサフルオロプロペンオリゴマーCF32CF2C=CFCF3などを持つもの株ネオス製のフタージェント100、同100C、同110、同140A、同150、同150CH、同A-K、同501、同250、同251、同222F、同300、同310、同400SW、2パーフルオロブタンスルホン酸基を持つもの住友スリーエム社製のFC-4430、FC-4432などが挙げられる。これらのフッ素を含む界面活性剤の含有量は、インク組成物全量に対して、固形分濃度で0.001~0.1、好ましくは、0.005~0.05とすることが望ましい。この含有量の含有量が0.001未満であると、目視可能な結晶析出を阻害する効果が全く発揮されず、かつ、インクの非吸収面への濡れ性が低下することとなり、好ましくなく、一方、0.1を超える場合は、ペンタエリスリトール結晶表面への濡れ性をも高めてしまい、却って巨大な結晶析出を助長することとなり、好ましくない。本発明の水性顔料インク組成物では、好ましくは、インク組成物のアクリル酸系樹脂の溶存安定性向上、即ち、インク組成物の顔料の分散安定性の点から、pH調整剤として、アンモニア、アミノメチルプロパノール、トリエタノールアミンなどを含有せしめて、インク組成物のpHを7.5~10.0とすることが好ましい。本発明の水性顔料インク組成物は、上記各成分の他、残部として水精製水、蒸留水、イオン交換水、純水などで調製され、上記各成分以外にも、防菌剤、消泡剤、増粘剤などの任意成分を本発明の効果を損なわない範囲で適宜含有せしめることができる。本発明の水性顔料インク組成物の製造は、上述した各成分を上記各範囲の含有量等で公知の分散機、例えば、ボールミル、ロールミル、サンドミル、フローミル、ダイノーミル、アトライタ等で混合粉砕を行なう。これらの撹拌混合または混合粉砕して得られた中間物を、必要に応じて濾過、遠心沈降等の方法で粗大粒子やゴミを除去することで容易に目的の水性顔料インク組成物得られる。また、本発明の水性顔料インク組成物は、マーキングペン、サインペンなどの筆記具用、記録計用、プリンター用などとして好適に使用することができる。このように構成される本発明の水性顔料インク組成物では、ペン先等の気-液界面において目視可能な結晶析出を抑制し、かつ、水の蒸発を抑制する効果マスキング効果に優れたものとなる。その詳細な作用機構は、以下のように推察される。ペンタエリスリトールは複数の水酸基を有しており、水分子との水素結合によりある程度の水性インクからの水の蒸発抑制効果が得られるが、ペンタエリスリトール分子内の水酸基同士あるいはペンタエリスリトール分子間の水酸基同士で会合してしまい、水分子と水素結合を成さずに水への溶解度が低下し大きな結晶体として析出し、この結晶体表面にインクが吸い上げられ、更に巨大な結晶の析出とより激しいインク溶剤水の蒸発を招くことがあり、適量のフッ素を含む界面活性剤を併用することによって、初めて、適切な大きさの結晶が析出し、結晶間の隙間にスチレンアクリル酸樹脂及び/又はスチレンマレイン酸樹脂の被膜が張られることとなり、相乗的に相乗的作用によりペン先等の気-液界面において目視可能な結晶析出を抑制し、かつ、気液界面のマスキング等がより助長され、ペン先での水性インクからの水の蒸発、乾燥を飛躍的に抑制するものと推察される。次に、実施例及び比較例により、本発明を更に詳述するが、本発明は下記実施例等により制限されるものではない。実施例1~12及び比較例1~5下記表1に示す配合処方で、ホモミキサーあるいはディスパーで混合分散して、各水性顔料インク組成物を調製した。上記で得られた実施例1~12及び比較例1~5の各水性顔料インク組成物について、下記試験方法により、1インク組成物のpH、2ノンドライ性A初期、3ノンドライ性B50°C、3ヶ月経過後、4結晶析出性、5描線乾燥性、6非吸収面への固着性について評価した。これらの結果を下記表1及び表2に示す。試験方法1インク組成物のpH各水性顔料インク組成物25°Cを堀場製作所社製のHORIBAPH/10NMETERF-24により測定した。2ノンドライ性A初期、2時間放置三菱鉛筆社製PM-120Tのペン体に、各水性顔料インク組成物を詰め、気温25°C、湿度65の環境下にキャップを外して横向きで放置し、2時間後に5重で幅15mmの螺旋を8回描き、描線の様子を観察し、下記評価基準で評価したn=10。なお、極細および細のペン芯両方で筆記し、悪い評価のものを記載した。評価基準:◎:初筆から完全に筆記できる。○:螺旋2周目から完全に筆記できる。○ ́:2回目の5重螺旋から完全に筆記できる。△:3回目の5重螺旋から完全に筆記できる。▲:4回目の5重螺旋から完全に筆記できる。×:4回目の5重螺旋まで完全に筆記できない。3ノンドライ性B50°C、3ヶ月経過後三菱鉛筆社製PM-120Tのペン体に、各水性顔料インク組成物を詰め、それを50°Cの環境に3ヶ月間保管したものを、常温25°Cに戻し、上記2と同様の評価基準で試験し評価したn=10。4結晶析出性三菱鉛筆社製PM-120Tのペン体に、各水性顔料インク組成物を詰め、それを0°Cの環境に1ヶ月間保管したものを、常温に戻し、ペン先周辺の様子を観察する。その後、5重で幅15mmの螺旋を1回描き、描線の様子を観察し、下記評価基準で評価したn=10。なお、極細および細のペン芯両方で観察し、悪い評価のものを記載した。評価基準:◎:結晶の析出が全く観察されない。○:よく観察すると結晶の析出が見られるが、ごく僅かで目立たない。△:普通の観察で結晶の析出が見られるが、筆記描線に影響は無い。▲:普通の観察で結晶の析出が見られ、筆記描線に、この結晶の影響が見られる。×:普通の観察で大きな結晶の析出が見られ、筆記描線が通常より大幅に太い。5描線乾燥性三菱鉛筆社製PM-120Tのペン体に、各水性顔料インク組成物を詰め、インクがペン先まで到達したことを確認し、気温25°C、湿度65の環境下で、幅15mmの螺旋をPETフィルム上に1回描き、5秒間隔にて綿棒で擦過した描線の様子を観察し続け、描線が延伸しなくなる時間を測定し下記評価基準で評価したn=10。なお、極細および細のペン芯両方で観察し、悪い評価のものを記載した。評価基準:◎:初回5秒目の擦過で描線の延伸が無い。○:初回5秒目の擦過のみ描線の延伸が見られた。△:15秒目の擦過までに描線の延伸が見られなくなった。▲:30秒目の擦過までに描線の延伸が見られなくなった。×:描線の延伸が見られなくなるまでに1分以上の時間を要した。6非吸収面への固着性三菱鉛筆社製PM-120Tのペン体に、各水性顔料インク組成物を詰め、気温25°C、湿度65の環境下で、5重で幅15mmの螺旋をPETフィルム上に8回描き、乾燥後、指先の指紋で10回同じ方向に擦り、擦過後の描線について下記評価基準で評価したn=10。なお、極細および細のペン芯両方で筆記し、悪い評価のものを記載した。評価基準:◎:擦過前と同じ全く消えていない。○:描線の25までが消去。△:描線の50までが消去。▲:描線の75までが消去。×:描線が全て消去。上記表1及び表2中の1~9は、下記のとおりである。1:三菱化学社製2:富士色素社製3:大日精化工業社製4:桃色、NKW3207E、日本蛍光社製不揮発分37.05:ジョンクリル61J、BASF社製不揮発分30.56:アラスター703S、荒川化学工業社製不揮発分307:フタージェント251、ネオス社製8:ケトンレジンK-90、荒川化学工業社製9:レオコールTD-50、ライオン社製上記表1の結果から明らかなように、本発明の実施例1~12は、本発明の範囲外となる比較例1~5に較べ、結晶析出もなく、ノンドライ性初期、50°C3ヶ月経過後、描線乾燥性、非吸収面への固着性に優れることが判明した。これに対して、比較例を見ると、比較例1は、従来のパラキシリレングリコールを含有する場合、比較例2は本発明の範囲外となるノニオン系界面活性剤を含有する場合、比較例3は界面活性剤を含有しない場合、比較例4は、本発明の範囲外となる樹脂を含有する場合、比較例5は従来のケトン樹脂を含有する場合であり、これらの場合には、本発明の効果を発揮できないことが判った。